"式I:[式中、Xは、CH3または水素であり、Zは、直鎖または分岐のC2~C4アルキル基であり、Rは、場合によりヘテロ原子で置換されていてよい、直鎖または分岐の脂肪族基、芳香族基または芳香脂肪族基であり、Yはそれぞれ独立して、水素、メチル、エチル、プロピル、n-ブチル、tert-ブチル、塩素、臭素、ヨウ素、メチルチオ、フェニルまたはフェニルチオであり、nは、0~4であり、mは、0~5である]で示される化合物。Rが、2~22個の炭素原子を有する、直鎖または分岐の脂肪族基、芳香族基または芳香脂肪族基であり、好ましくは1個以上の酸素原子、窒素原子および/またはイオウ原子で置換されていることを特徴とする、請求項1に記載の化合物。Rが2~16個の炭素原子、0~4個の酸素原子、0~1個の窒素原子および0~1個のイオウ原子を有することを特徴とする、請求項2に記載の化合物。Rが、エーテルO、チオエーテルS、エステルOCOおよびウレタンNHCOからなる群から選択される少なくとも1つの官能基を有することを特徴とする、請求項1~3のいずれかに記載の化合物。Xが水素であることを特徴とする、請求項1~4のいずれかに記載の化合物。Yがそれぞれ独立して、水素、メチル、フェニル、メチルチオまたはフェニルチオ、好ましくは水素であることを特徴とする、請求項1~5のいずれかに記載の化合物。nが1~4であり、および/またはmが1~5であり、好ましくはmnが4未満であることを特徴とする、請求項1~6のいずれかに記載の化合物。Zがそれぞれi基[ここで、iは2~4である]またはCH2CH基であることを特徴とする、請求項1~7のいずれかに記載の化合物。感光性ポリマー組成物における書込モノマーとしての、請求項1~8のいずれかに記載の化合物の使用。ポリイソシアネート成分a、ポリオール成分b、光開始剤cおよび書込モノマーdを少なくとも含んでなる感光性ポリマー組成物であって、請求項1~8のいずれかに記載の化合物の少なくとも1種が書込モノマーdとして存在することを特徴とする感光性ポリマー組成物。少なくとも1種の単官能性ウレタンメタアクリレートが別の書込モノマーとして存在することを特徴とする、請求項10に記載の感光性ポリマー組成物。ポリオール成分が、第一級ヒドロキシル官能基を有する二官能性のポリエーテルブロックコポリエステル、ポリエステルブロックコポリエステルまたはポリエーテル-ポリエステルブロックコポリエステルであることを特徴とする、請求項10または11に記載の感光性ポリマー組成物。ポリイソシアネート成分が、第一級NCO基を有する脂肪族ポリイソシアネートまたはプレポリマーであることを特徴とする、請求項10~12のいずれかに記載の感光性ポリマー組成物。光開始剤が、400~800nmのスペクトル領域を少なくとも部分的にカバーする吸収スペクトルを有する染料と、少なくとも1種の適当な共開始剤との組み合わせからなることを特徴とする、請求項10~13のいずれかに記載の感光性ポリマー組成物。可塑剤、好ましくは一般式II:[式中、pは1~8であり、R1、R2、R3は水素および/または独立して直鎖、分岐、環式または複素環式の非置換または場合によりヘテロ原子で置換されていてよい有機基であり、好ましくは基R1、R2、R3の少なくとも1つは少なくともフッ素原子で置換されており、より好ましくはR1は少なくとも1個のフッ素原子を有する有機基である]で示される可塑剤を付加的に含んでなることを特徴とする、請求項10~14のいずれかに記載の感光性ポリマー組成物。特にインラインホログラム、オフアクシスホログラム、全開口ホログラム、トランスファーホログラム、白色光ホログラム、透過型ホログラム、デニシュークホログラム、オフアクシス反射型ホログラム、エッジリットホログラムおよびホログラム立体画像を記録するためのホログラフィック媒体を製造するための、請求項10~15のいずれかに記載の感光性ポリマー組成物の使用。従って、本発明の目的は、屈折率コントラストΔnの高い透過型ホログラムのためのホログラフィック媒体を製造するための書込モノマーとして有用な化合物を提供することである。また、その化合物は好ましくは、例えば曇りによる、ホログラフィック媒体の光学的品質の低下を招いてはならない。この目的は、式I:[式中、Xは、CH3または水素であり、Zは、直鎖または分岐のC2~C4アルキル基であり、Rは、場合によりヘテロ原子で置換されていてよい、直鎖または分岐の脂肪族基、芳香族基または芳香脂肪族基であり、Yはそれぞれ独立して、水素、メチル、エチル、プロピル、n-ブチル、tert-ブチル、塩素、臭素、ヨウ素、メチルチオ、フェニルまたはフェニルチオであり、nは、0~4であり、mは、0~5である]で示される化合物によって達成される。本発明は、本発明の化合物が、特に透過型ホログラム記録用の、ホログラフィック媒体を得るために使用できる感光性ポリマー組成物を得るため、使用できることを見いだした。この媒体は、高い光学的品質を有するだけでなく、特に透過型ホログラムにおいて高い屈折率コントラストΔnも達成する。EP1627867A1は、式Iと構造的に類似した化合物を開示しているが、この化合物は、透過型ホログラムを形成するために書込モノマーとして使用しても、本発明に従って達成される高い屈折率コントラストをもたらさない。これは、本明細書の実験の部における比較例によって明らかにされている。第一の好ましい態様では、Rは、2~22個の炭素原子を有する直鎖または分岐の脂肪族基、芳香族基または芳香脂肪族基であり、好ましくは1個以上の酸素原子、窒素原子および/またはイオウ原子で置換されている。Rが2~16個の炭素原子、0~4個の酸素原子、0~1個の窒素原子および0~1個のイオウ原子を有する場合が更に好ましい。これらの場合は特に高い屈折率コントラストを達成することができる。Rが、エーテルO、チオエーテルS、エステルOCOおよびウレタンNHCOからなる群から選択される少なくとも1つの官能基を有することも可能である。この場合、Rは特に、場合によりヘテロ原子で置換されていてよい直鎖または分岐の脂肪族、芳香族または芳香脂肪族のエーテル、チオエーテル、エステルまたはウレタンを有してよく、その場合、これらの結合が脂肪族であることが好ましい。Rが、l基[ここで、lは2~10である]、mCH2CH2[ここで、mは1または2である]、CHCH、CH2COOCH2CH2OCOCH2、フェニレンSフェニレンおよび/またはCH2CHであることが特に好ましい。Xが水素である、式Iで示される化合物が好ましい。置換基Yはそれぞれ独立して、水素、メチル、フェニル、メチルチオまたはフェニルチオであってよく、好ましくは水素である。別の好ましい態様では、式Iで示される化合物は、1~4のnおよび/または1~5のmを有してよい。更に好ましくは、mnは4未満である。Z基がそれぞれi基[ここで、iは2~4である]またはCH2CH基であることが更に有利である。両方のZがCH2CH2基であることが特に好ましい。本発明のジメタアクリレートは、二段階法で得ることができる。この方法の第一段階ではまず、単官能性ビフェニルグリシジルエーテルを二官能性チオールと反応させる。第二級アルコールが常に生成するように、オキシランの立体的にあまりかさ高くない側への付加を厳密に実施する。次いで、生じたアルコールを2倍の2-イソシアナトアルキルメタアクリレートに付加し、本発明のジメタアクリレートを生成する。この方法は、例えば、以下の二段階反応スキームで示される。本発明の化合物は、単官能性ビフェニルグリシジルエーテルを用いて調製することができる。単官能性ビフェニルグリシジルエーテルは、生じた塩酸または臭化水素酸のそれぞれを中和するための塩基の存在下、例えばエピクロロヒドリンまたはエピブロモヒドリンと反応させることによって、対応するフェニルフェノールから得ることができる。ここでは塩基として、例えば炭酸カリウムが有用である。適当なフェニルフェノールは、o-フェニルフェノール、m-フェニルフェノールおよびp-フェニルフェノールである。置換o-フェニルフェノール、置換m-フェニルフェノールおよび置換p-フェニルフェノールをそれぞれ使用することもできる。フェニルフェノールは、2つ以上の置換基で置換されていてもよい。その場合、2つのフェニル環の1つ、または両方のフェニル環に、同じまたは異なった置換基が存在してよい。可能な置換基Yは、短鎖アルキル基、例えば、メチル、エチル、プロピル、n-ブチル、t-ブチル、および/またはハロゲン原子、例えば、塩素、臭素、ヨウ素、並びにチオエーテル、例えば、メチルチオ、フェニルチオ、および/または芳香族置換基、例えばフェニルである。好ましい置換基Yは、メチル、フェニル、メチルチオおよび/またはフェニルチオである。2つの環に分布した同じまたは異なった置換基の総数が3以下mn<4である場合が特に好ましい。YがH、メチル、フェニル、メチルチオおよびフェニルチオである、一置換および未置換フェニルフェノールが更に好ましい。o-フェニルフェノールおよびm-フェニルフェノールが特に好ましい。本発明のジメタアクリレートは、1~40個の炭素原子並びに場合により酸素原子、窒素原子、リン原子、イオウ原子、塩素原子、臭素原子およびヨウ素原子を有する脂肪族、芳香族および/または芳香脂肪族、直鎖および/または分岐の二官能性チオールを使用して調製することができる。好ましい二官能性チオールは、合計4~22個の炭素原子、酸素原子、窒素原子またはイオウ原子を有し、特に好ましくは2~16個の炭素原子、0~4個の酸素原子、0~1個の窒素原子および0~3個のイオウ原子を有する。1つ以上の、エーテル基O、チオエーテル基S、エステル基OCO、チオエステル基OCS、ジチオエステル基SCS、ウレタン基NHCO、チオウレタン基NHCS、o-、m-およびp-フェニレン基フェニル、メチルチオ基MeS、フェニルチオ基PhS、フェニル基Ph、メチル基CH3および/またはナフチル基C10H7を有する二官能性チオールが一般に好ましい。特に好ましいジチオールは、1つ以上の、エーテル基O、チオエーテル基S、エステル基OCO、ウレタン基NHCO、o-、m-およびp-フェニレン基フェニル、メチルチオ基MeSおよび/またはフェニルチオ基PhSを有するそのような化合物である。例えば、1,2-エタンジチオール、1,3-プロパンジチオール、1,4-ブタンジチオール、1,5-ペンタンジチオール、1,6-ヘキサンジチオール、1,7-ヘプタンジチオール、1,8-オクタンジチオール、1,9-ノナンジチオール、1,10-デカンジチオール、1,11-ウンデカンジチオール、1,12-ドデカンジチオール、1,16-ヘキサデカンジチオール、1,18-オクタデカンジチオールのような脂肪族非分岐ジチオール、1,2-プロパンジチオール、1,2-ブタンジチオール、2,3-ブタンジチオール、1,3-ブタンジチオール、異性体ペンタンジチオール例えば2,3-ペンタンジチオール、ヘキサンジチオール例えば3,4-ヘキサンジチオール、ヘプタンジチオール、オクタンジチオール例えば2-エチル-1,3-ヘキサンジチオール、ノナンジチオール、デカンジチオール、ウンデカンジチオール、ドデカンジチオールおよびヘキサドデカンジチオール、オクタデカンジチオールのような分岐ジチオール、並びに例えば2-メチル-4-1-スルファニルプロパン-2-イルシクロヘキサンチオールのような脂環式ジチオールを使用することができる。エーテル含有ジチオールおよびチオエーテル含有ジチオール、例えば、2,2’-オキシジエタンチオール、2,2’-スルファンジイルジエタンチオールDMDES、1,2-ビス2-メルカプトエトキシエタン、2,2’-[オキシビスエタン-2,1-ジイルオキシ]ジエタンチオール、並びにエステル基含有ジチオール、例えば、エチレングリコールジメルカプトアセテート、エチレングリコールジメルカプトプロピオネート、プロピレングリコールジメルカプトアセテート、プロピレングリコールジメルカプトプロピオネート、ブチレングリコールジメルカプトアセテート、ブチレングリコールジメルカプトプロピオネート、ヘキシレングリコールジメルカプトアセテート、ヘキシレングリコールジメルカプトプロピオネート、並びにエーテル含有ジチオールおよびエステル含有ジチオール、例えば、ジエチレングリコールジメルカプトアセテート、ジエチレングリコールジメルカプトプロピオネートも使用することができる。また、芳香族ジチオール、例えば、1,2-ベンゼンジチオール、1,3-ベンゼンジチオール、1,4-ベンゼンジチオール、4,4’-スルファンジイルジベンゼンチオール4,4’-チオビスベンゼンチオール、並びに芳香脂肪族ジチオール、例えば、1,4-ベンゼンジメタンチオール、1,3-ベンゼンジメタンチオール、1,2-ベンゼンジメタンチオールおよび2-メルカプトメチルフェニルメタンチオール、3-メルカプトメチルフェニルメタンチオールおよび/または4-メルカプトメチルフェニルメタンチオールも適している。最後に、アルコール基含有ジチオール、例えば、2,3-ジスルファニルプロパン-1-オールおよび/または1,4-ジスルファニルブタン-2,3-ジオールを使用することもできる。これらに加えて、反応の第二段階でウレタン化されることがあるチオール-オキシラン付加によって生成したアルコールだけでなく、アルコール基含有ジチオール中に既に存在しているアルコール基も使用することができる。これに関連して、チオール基のオキシランへの付加前に、アルコール基をウレタン化することができる。別の態様では、付加反応後にウレタン化を実施してよい。これに関連する特有の因子は、第一級アルコールと第二級または第三級アルコールとの異なった反応性を利用できることである。例えば、まず、チオール-オキシラン反応前または反応後に2,3-ジスルファニルプロパン-1-オールの第一級アルコール基を選択的にウレタン化し、次いで、チオール-オキシラン反応由来の第二級アルコール基を高温および/または高触媒量で反応させてよい。このアプローチにより、全アルコール基とイソシアナトメタアクリレートとの反応、または第一級アルコール基とモノイソシアネートとの反応および第二級アルコール基とイソシアナトメタアクリレートとの反応が可能となる。そのようなウレタン化に適したモノイソシアネートは、フェニルイソシアネート、2-トリルイソシアネート、3-トリルイソシアネートおよび4-トリルイソシアネート、異性体2-ビフェニルイソシアネート、異性体3-ビフェニルイソシアネート、異性体4-ビフェニルイソシアネート、3,4-ジクロロフェニルイソシアネート、異性体2-ナフチルイソシアネート、異性体3-ナフチルイソシアネート、異性体2-メチルチオフェニルイソシアネート、異性体3-メチルチオフェニルイソシアネート、異性体4-メチルチオフェニルイソシアネート、異性体2-フェニルチオフェニルイソシアネート、異性体3-フェニルチオフェニルイソシアネートおよび異性体4-フェニルチオフェニルイソシアネートである。メチルチオフェニルイソシアネートおよびフェニルチオフェニルイソシアネートが好ましい。チオール-オキシラン反応は、触媒を使用せずに実施することができるが、ある例では、反応時間が非常に長いおよび/または転化率が低い。触媒を使用しない場合、高温の適用がしばしば必要とされるが、これは、生成物の色数の望ましくない上昇をもたらすことがある。従って、これに関連して、典型的には0.02~1重量の量で触媒を添加することが有利である。この触媒は、反応開始時から反応混合物中に存在してもよいし、または反応中に添加してもよい。様々な種類の物質を触媒として使用できる。その例は、ブレンステッド酸、例えば、リン酸、亜リン酸、硫酸;ルイス酸、例えば、酢酸亜鉛、セチルアセトン酸亜鉛、チタンIVメトキシド、テトラキスジメチルアミノジルコニウム、ルイス塩基、例えば、2-メチルイミダゾール、ジメチルアミノピリジン、ボラン-ピリジン錯体、トリスジメチルアミノボラン、トリフェニルホスフィン、トリスo-トリルホスフィン、塩化コリン、トリス4-ジメチレンアミノフェニルホスフィン、トリス4-メトキシフェニルホスフィン、1,4,5,6-テトラヒドロピリミジン、ジアザビシクロウンデカンDABCOおよび他のアミン、並びにアンモニウム塩またはホスホニウム塩、例えば、テトラエチルアンモニウムトリフルオロアセテート、テトラブチルホスホニウムブロミド、ベンジルトリメチルアンモニウムブロミド、ベンジルトリメチルアンモニウムクロリド、1-ブチル-1-メチルピロリジニウムブロミド、1-ブチル-1-メチルピロリジニウムクロリド、テトラブチルホスホニウムクロリドおよびテトラブチルホスホニウムブロミド、テトラフェニルホスホニウムクロリドおよびテトラフェニルホスホニウムブロミド、トリフェニルブチルホスホニウムクロリドおよびトリフェニルブチルホスホニウムブロミド、トリフェニルエチルホスホニウムクロリドおよびトリフェニルエチルホスホニウムブロミド並びにテトラキスジメチルアミノシランである。イミダゾールを使用することもでき、その例は、1,2-ジメチル-3-プロピルイミダゾリウムヨージド、1,3-ジメチルイミダゾリウムクロリド、1-ブチル-2,3-ジメチルイミダゾリウムクロリド、1-ブチル-3-メチルイミダゾリウムブロミド、1-ブチル-3-メチルイミダゾリウムクロリド、1-ブチル-3-メチルイミダゾリウムヨージド、1-エチル-3-メチルイミダゾリウムブロミド、1-エチル-3-メチルイミダゾリウムクロリド、1-エチル-3-メチルイミダゾリウムヨージド、1-エチル-3-メチルイミダゾリウムヨージド、1-ヘキシル-3-メチルイミダゾリウムブロミド、1-ヘキシル-3-メチルイミダゾリウムクロリド、1-メチル-3-n-オクチルイミダゾリウムブロミド、1-メチル-3-n-オクチルイミダゾリウムクロリド、1-メチル-3-プロピルイミダゾリウムヨージドである。ピリジンも有用であり、その例は、1-ブチル-3-メチルピリジニウムブロミド、1-ブチル-3-メチルピリジニウムクロリド、1-ブチル-4-メチルピリジニウムブロミド、1-ブチル-4-メチルピリジニウムクロリド、1-ブチルピリジニウムブロミド、1-ブチルピリジニウムクロリド、1-エチルピリジニウムブロミド、1-エチルピリジニウムクロリドである。トリフェニルホスフィンおよび1-ブチル-3-メチルイミダゾリウムブロミドが好ましい。オキシランへのチオール付加反応は、オキシランおよび触媒をまず導入し、次いでチオールを少しずつ滴加することによって、その活性に応じて20°C~100°Cの温度で、典型的には60°Cで実施してよい。まずチオールを導入し、次いでオキシランを滴加してもよい。迅速で完全な反応を達成するため、より高い温度も可能ではあるが、130°C以下の反応温度を採用する。より高い温度の場合、二次反応および望ましくない色形成が観察される。反応は酸素の不存在下で実施してよい。しかしながら一般に、酸素を排除する必要はない。典型的には、滴加付加中の僅かなまたはかなり強い発熱反応に続いて、70°C~90°Cの温度に設定し、反応を完了する。未転化チオールの問題となる臭いを回避するために、オキシランが少し10mol以下過剰であることが有利である。これは、低分子量揮発性ジチオールの場合、特に有利である。反応の終点は、1HNMR分光法によって検出することができるオキシランは、1HNMR400MHz、CDCl3:δ=2.6dd、2.8dd、3.2mにおいて固有の共鳴を示す。反応の粘度を調整するために、溶媒を付加的に添加してよい。これは、芳香族および芳香脂肪族ジチオールを使用する場合、特に有利である。一方、脂肪族ジチオールは一般に、溶媒を伴わずに反応できる。第二反応段階で、アルコールをウレタン化する。ウレタン化温度は典型的には20~180°C、好ましくは40~120°C、より好ましくは50~100°Cである。ウレタン化の可能な手順は、第一段階の生成物としてのアルコールをまず導入し、場合により触媒と混合し、次いでイソシアネートを滴加する。NCO含量が1重量未満、好ましくは0.1重量に低下した時点で反応を終了する。このNCO含量は、赤外分光法または滴定によって測定することができる。まずイソシアネートを導入し、次いでアルコールを滴加することも可能である。滴加の好ましい態様は、特定の場合、出発物質の取扱い性、従って粘度に影響される。ウレタン化に有用な触媒は、アミン、および金属であるスズ、亜鉛、鉄、ビスマス、モリブデン、コバルト、カルシウム、マグネシウムおよびジルコニウムの金属化合物を包含する。好ましい触媒は、オクタン酸スズ、オクタン酸亜鉛、ジラウリン酸ジブチルスズ、ジカルボン酸ジメチルスズ、アセチルアセトン鉄III、塩化鉄II、塩化亜鉛、水酸化テトラアルキルアンモニウム、アルカリ金属水酸化物、アルカリ金属アルコキシド、10~20個の炭素原子および場合によりOH側基を有する長鎖脂肪酸のアルカリ金属塩、オクタン酸鉛または第三級アミン、例えば、トリエチルアミン、トリブチルアミン、ジメチルベンジルアミン、ジシクロヘキシルメチルアミン、ジメチルシクロヘキシルアミン、N,N,N’,N’-テトラメチルジアミノジエチルエーテル、ビスジメチルアミノプロピルウレア、N-メチルモルホリン、N-エチルモルホリン、N,N’-ジモルホリノジエチルエーテルDMDEE、N-シクロヘキシルモルホリン、N,N,N’,N’-テトラメチルエチレンジアミン、N,N,N’,N’-テトラメチルブタンジアミン、N,N,N’,N’-テトラメチルヘキサン-1,6-ジアミン、ペンタメチルジエチレントリアミン、ジメチルピペラジン、N-ジメチルアミノエチルピペリジン、1,2-ジメチルイミダゾ-ル、N-ヒドロキシプロピルイミダゾ-ル、1-アザビシクロ-2,2,0-オクタン、1,4-ジアザビシクロ-2,2,2-オクタンDabcoまたはアルカノールアミン化合物、例えば、トリエタノールアミン、トリイソプロパノールアミン、N-メチルジエタノールアミン、およびN-エチルジエタノールアミン、ジメチルアミノエタノール、2-N,N-ジメチルアミノエトキシエタノールまたはN-トリスジアルキルアミノアルキルヘキサヒドロトリアジン、例えば、N,N’,N-トリスジメチルアミノプロピル-s-ヘキサヒドロトリアジン、ジアザビシクロノナン、ジアザビシクロウンデカン、1,1,3,3-テトラメチルグアニジン、1,3,4,6,7,8-ヘキサヒドロ-1-メチル-2H-ピリミド1,2-aピリミジンである。特に好ましい触媒は、ジラウリン酸ジブチルスズ、ジカルボン酸ジメチルスズ、アセチルアセトン鉄III、1,4-ジアザビシクロ-[2.2.2]-オクタン、ジアザビシクロノナン、ジアザビシクロウンデカン、1,1,3,3-テトラメチルグアニジン、1,3,4,6,7,8-ヘキサヒドロ-1-メチル-2H-ピリミド1,2-aピリミジンである。望ましくない重合を回避するために、ウレタン化の間、典型的には空気を流通する。フェノール、例えばp-メトキシフェノール、またはイオノール2,6が十分存在するよう注意しなければならず、0.001~0.1重量の量が有利である。適当なラジカル安定剤は、MethodenderorganischenChemie第4版、第XIV1巻、第433頁以下、GeorgThiemeVerlagStuttgart1961に記載されているような重合禁止剤および酸化防止剤を包含する。適当な種類の化合物は、例えば、フェノール、例えば2,6-ジtert-ブチル-4-メチルフェノール、クレゾール、ヒドロキノン、ベンジルアルコール、例えば、ベンズヒドロール、場合によりキノン、例えば、2,5-ジtert-ブチルキノン、場合により芳香族アミン、例えば、ジイソプロピルアミンまたはフェノチアジンである。好ましいラジカル安定剤は、2,6-ジtert-ブチル-4-メチルフェノール、フェノチアジンおよびベンズヒドロールである。本発明の化合物は、モノオキシランへのジチオールの付加によって生成した2つの第二級アルコール基と、アクリレート含有イソシアネート成分とを反応させることによって得られる。有用なイソシアネート成分は特に、イソシアナトエチルアクリレートまたはイソシアナトエチルメタクリレートである。2つの成分の混合物を使用することもできる。アルコール基を更に有するジチオールを使用すると、より高官能性のアクリレートを含有するアクリレート含有イソシアネート成分と反応することもできる。そのような付加的なアルコール基は、先に記載したように、アクリレート官能基を有さないモノイソシアネートと選択的に反応することもできる。この場合、ウレタン基がR基内に組み込まれる。本発明はまた、感光性ポリマー組成物における書込モノマーとしての、式Iで示される化合物の使用を提供する。本発明は更に、ポリイソシアネート成分a、ポリオール成分b、光開始剤cおよび書込モノマーdを少なくとも含んでなる感光性ポリマー組成物であって、式Iで示される少なくとも1種の化合物を書込モノマーとして含有する感光性ポリマー組成物を提供する。ポリイソシアネート成分aとして、一分子当たり平均して2つ以上のNCO官能基を有し、当業者に自体知られている化合物の全て、またはそれらの混合物を使用することができる。ポリイソシアネートは、芳香族、芳香脂肪族、脂肪族または脂環式の基本構造を有してよい。少量であれば、モノイソシアネートおよび/または不飽和含有ポリイソシアネートを使用してもよい。適当な例は、ブチレンジイソシアネート、ヘキサメチレンジイソシアネートHDI、イソホロンジイソシアネートIPDI、1,8-ジイソシアナト-4-イソシアナトメチルオクタン、2,2,4-トリメチルヘキサメチレンジイソシアネートおよび/または2,4,4-トリメチルヘキサメチレンジイソシアネート、異性体ビス4,4’-イソシアナトシクロヘキシルメタンおよび所望の異性体含量を有するそれらの混合物、イソシアナトメチル-1,8-オクタンジイソシアネート、1,4-シクロヘキシレンジイソシアネート、異性体シクロヘキサンジメチレンジイソシアネート、1,4-フェニレンジイソシアネート、2,4-トルエンジイソシアネートおよび/または2,6-トルエンジイソシアネート、1,5-ナフチレンジイソシアネート、2,4’-ジフェニルメタンジイソシアネートまたは4,4’-ジフェニルメタンジイソシアネートおよび/またはトリフェニルメタン-4,4’,4’’-トリイソシアネートである。同様に、ウレタン構造、ウレア構造、カルボジイミド構造、アシルウレア構造、イソシアヌレート構造、アロファネート構造、ビウレット構造、オキサジアジントリオン構造、ウレトジオン構造および/またはイミノオキサジアジンジオン構造を有する、モノマージイソシアネートまたはトリイソシアネートの誘導体を使用することもできる。脂肪族および/または脂環式のジイソシアネートまたはトリイソシアネートに基づくポリイソシアネートを使用することが好ましい。より好ましくは、成分aのポリイソシアネートは、ダイマー化またはオリゴマー化された脂肪族および/または脂環式のジイソシアネートまたはトリイソシアネートを含んでなる。HDI、1,8-ジイソシアナト-4-イソシアナトメチルオクタンまたはそれらの混合物に基づく、イソシアヌレート、ウレトジオンおよび/またはイミノオキサジアジンジオンが特に好ましい。成分aとして、ウレタン基、アロファネート基、ビウレット基および/またはアミド基を有するNCO官能性プレポリマーも有用である。成分aのプレポリマーは、触媒および溶媒の存在下または不存在下、適当な化学量論量での、モノマー、オリゴマーまたはポリマーイソシアネートa1とイソシアネート反応性化合物a2との反応により、よく知られている常套の方法で得られる。有用なポリイソシアネートa1は、当業者に自体知られている、脂肪族、脂環式、芳香族または芳香脂肪族のジイソシアネートおよびトリイソシアネートの全てを包含し、それらがホスゲン法によって得られたのかまたはホスゲンフリー法によって得られたのかは重要ではない。また、よく知られており一般的である、ウレタン構造、ウレア構造、カルボジイミド構造、アシルウレア構造、イソシアヌレート構造、アロファネート構造、ビウレット構造、オキサジアジントリオン構造、ウレトジオン構造、イミノオキサジアジンジオン構造を有するモノマージイソシアネートおよび/またはトリイソシアネートの高分子量二次生成物を、単独でまたは互いの所望の混合物として使用することもできる。成分a1として使用することができる適当なモノマージイソシアネートまたはトリイソシアネートの例は、ブチレンジイソシアネート、ヘキサメチレンジイソシアネートHDI、イソホロンジイソシアネートIPDI、トリメチルヘキサメチレンジイソシアネートTMDI、1,8-ジイソシアナト-4-イソシアナトメチルオクタン、イソシアナトメチル-1,8-オクタンジイソシアネートTIN、2,4-トルエンジイソシアネートおよび/または2,6-トルエンジイソシアネートである。プレポリマーを構成するためのイソシアネート反応性化合物a2は、好ましくは、OH官能性化合物である。これらは、後の成分bについての記載に示されているようなOH官能性化合物と類似している。プレポリマーを調製するために、アミンを使用することもできる。例えば、エチレンジアミン、ジエチレントリアミン、トリエチレンテトラミン、プロピレンジアミン、ジアミノシクロヘキサン、ジアミノベンゼン、ジアミノビスフェニル、二官能性ポリアミン、例えばJeffamine登録商標、10000g/molまでの数平均分子量を有するアミン末端ポリマー、またはそれらの互いの所望の混合物が適している。ビウレット基含有プレポリマーを調製するためには、ビウレット基を形成するために、過剰のイソシアネートをアミンと反応させる。この場合、先に記載したジイソシアネート、トリイソシアネートおよびポリイソシアネートとの反応に適したアミンは、前記したタイプのオリゴマーまたはポリマー、第一級または第二級の二官能性アミンの全てである。好ましいプレポリマーは、脂肪族イソシアネート官能性化合物と、200~10000g/molの数平均分子量を有するオリゴマーまたはポリマーのイソシアネート反応性化合物とから生成された、ウレタン、アロファネートまたはビウレットであり;脂肪族イソシアネート官能性化合物と、500~8500g/molの数平均分子量を有するオリゴマーまたはポリマーのポリオールまたはポリアミンとから生成された、ウレタン、アロファネートまたはビウレットが特に好ましい。HDIまたはTMDIと、1000~8200g/molの数平均分子量を有する二官能性ポリエーテルポリオールとから生成されたアロファネートがとりわけ好ましい。先に記載したプレポリマーは、好ましくは1重量未満、より好ましくは0.5重量未満、最も好ましくは0.2重量未満の遊離モノマーイソシアネートの残留含量を有する。記載したプレポリマーに加えて、イソシアネート成分は、別のイソシアネート成分をある割合で含有してもよい。このために適当なものは、芳香族、芳香脂肪族、脂肪族および脂環式のジイソシアネート、トリイソシアネートまたはポリイソシアネートである。そのようなジイソシアネート、トリイソシアネートまたはポリイソシアネートの混合物を使用することもできる。適当なジイソシアネート、トリイソシアネートまたはポリイソシアネートの例は、ブチレンジイソシアネート、ヘキサメチレンジイソシアネートHDI、イソホロンジイソシアネートIPDI、1,8-ジイソシアナト-4-イソシアナトメチルオクタン、2,2,4-トリメチルヘキサメチレンジイソシアネートおよび/または2,4,4-トリメチルヘキサメチレンジイソシアネートTMDI、異性体ビス4,4’-イソシアナトシクロヘキシルメタンおよび所望の異性体含量を有するそれらの混合物、イソシアナトメチル-1,8-オクタンジイソシアネート、1,4-シクロヘキシレンジイソシアネート、異性体シクロヘキサンジメチレンジイソシアネート、1,4-フェニレンジイソシアネート、2,4-トリレンジイソシアネートおよび/または2,6-トリレンジイソシアネート、1,5-ナフチレンジイソシアネート、2,4’-ジフェニルメタンジイソシアネートまたは4,4’-ジフェニルメタンジイソシアネート、トリフェニルメタン-4,4’,4’’-トリイソシアネート、またはウレタン構造、ウレア構造、カルボジイミド構造、アシルウレア構造、イソシアヌレート構造、アロファネート構造、ビウレット構造、オキサジアジントリオン構造、ウレトジオン構造またはイミノオキサジアジンジオン構造を有するそれらの誘導体、およびそれらの混合物である。オリゴマー化および/または誘導体化ジイソシアネートに基づき、適当な方法によって過剰ジイソシアネートを除去したポリイソシアネートが好ましい。HDIに基づくオリゴマーのイソシアヌレート、ウレトジオンおよびイミノオキサジアジンジオン、並びにそれらの混合物が特に好ましい。場合により、イソシアネート成分aが、イソシアネート反応性エチレン性不飽和化合物と部分的に反応したイソシアネートをある割合で含有することも可能である。本発明では、イソシアネート反応性エチレン性不飽和化合物として、α,β-不飽和カルボン酸誘導体、例えば、アクリレート、メタクリレート、マレエート、フマレート、マレイミド、アクリルアミド、ビニルエーテル、プロペニルエーテル、アリルエーテル、並びにジシクロペンタジエニル単位および少なくとも1つのイソシアネート反応性基を有する化合物を使用することが好ましい。イソシアネート反応性エチレン性不飽和化合物は、より好ましくは、少なくとも1つのイソシアネート反応性基を有する、アクリレートおよびメタクリレートである。適当なヒドロキシ官能性アクリレートまたはメタクリレートは、例えば、2-ヒドロキシエチルメタアクリレート、ポリエチレンオキシドモノメタアクリレート、ポリプロピレンオキシドモノメタアクリレート、ポリアルキレンオキシドモノメタアクリレート、ポリε-カプロラクトンモノメタアクリレート、例えばTone登録商標M100Dow、米国、2-ヒドロキシプロピルメタアクリレート、4-ヒドロキシブチルメタアクリレート、3-ヒドロキシ-2,2-ジメチルプロピルメタアクリレート、多価アルコール例えば、トリメチロールプロパン、グリセロール、ペンタエリスリトール、ジペンタエリスリトール、エトキシル化、プロポキシル化またはアルコキシル化された、トリメチロールプロパン、グリセロール、ペンタエリスリトール、ジペンタエリスリトールのヒドロキシ官能性のモノメタアクリレート、ジメタアクリレートまたはテトラメタアクリレートのような化合物、またはそれらの工業用混合物を包含する。また、単独のまたは前記モノマー化合物と組み合わせた、アクリレート基および/またはメタクリレート基を有するオリゴマーまたはポリマーイソシアネート反応性不飽和化合物も適している。イソシアネート成分aに基づく、イソシアネート反応性エチレン性不飽和化合物と部分的に反応したイソシアネートの割合は、0~99、好ましくは0~50、より好ましくは0~25、最も好ましくは0~15である。先に記載したイソシアネート成分aが、完全にまたはある割合で、被覆技術から当業者に知られているブロック剤と完全にまたは部分的に反応したイソシアネートを含有することも可能である。ブロック剤の例は、以下を包含する:アルコール、ラクタム、オキシム、マロン酸エステル、アルキルアセトアセテート、トリアゾール、フェノール、イミダゾール、ピラゾールおよびアミン、例えば、ブタノンオキシム、ジイソプロピルアミン、1,2,4-トリアゾール、ジメチル-1,2,4-トリアゾール、イミダゾール、マロン酸ジエチル、アセト酢酸エチル、アセトンオキシム、3,5-ジメチルピラゾール、ε-カプロラクタム、N-tert-ブチルベンジルアミン、シクロペンタノンカルボキシエチルエステル、またはこれらブロック剤の所望の混合物。本発明の感光性ポリマー組成物のポリイソシアネート成分が、第一級NCO基を有する脂肪族ポリイソシアネートまたはプレポリマーであることをが特に好ましい。ポリオール成分bとして、一分子あたり平均して少なくとも1.5個のイソシアネート反応性基を有する多官能性イソシアネート反応性化合物の全てを使用することができる。本発明において、イソシアネート反応性基は、好ましくは、ヒドロキシル基、アミノ基またはチオ基である。ヒドロキシル化合物が特に好ましい。適当な多官能性イソシアネート反応性化合物は、例えば、ポリエステルポリオール、ポリエーテルポリオール、ポリカーボネートポリオール、ポリメタアクリレートポリオールおよび/またはポリウレタンポリオールである。適当なポリエステルポリオールは、例えば、脂肪族、脂環式または芳香族のジカルボン酸またはポリカルボン酸またはそれらの無水物と2以上のヒドロキシル官能価を有する多価アルコールとから既知の方法で得られるような、直鎖ポリエステルジオールまたは分岐ポリエステルポリオールである。そのようなジカルボン酸またはポリカルボン酸またはそれらの無水物の例は、コハク酸、グルタル酸、アジピン酸、ピメリン酸、スベリン酸、アゼライン酸、セバシン酸、ノナンジカルボン酸、デカンジカルボン酸、テレフタル酸、イソフタル酸、o-フタル酸、テトラヒドロフタル酸、ヘキサヒドロフタル酸またはトリメリット酸、および酸無水物、例えば、o-フタル酸無水物、トリメリット酸無水物またはコハク酸無水物、またはそれらの互いの所望の混合物である。適当なアルコールの例は、エタンジオール、ジエチレングリコール、トリエチレングリコールまたはテトラエチレングリコール、1,2-プロパンジオール、ジプロピレングリコール、トリプロピレングリコールまたはテトラプロピレングリコール、1,3-プロパンジオール、1,4-ブタンジオール、1,3-ブタンジオール、2,3-ブタンジオール、1,5-ペンタンジオール、1,6-ヘキサンジオール、2,2-ジメチル-1,3-プロパンジオール、1,4-ジヒドロキシシクロヘキサン、1,4-ジメチロールシクロヘキサン、1,8-オクタンジオール、1,10-デカンジオール、1,12-ドデカンジオール、トリメチロールプロパン、グリセロール、またはそれらの互いの所望の混合物である。ポリエステルポリオールは、天然原料、例えばひまし油に基づいてもよい。ポリエステルポリオールは、ヒドロキシ官能性化合物例えば、2以上のヒドロキシル官能価を有する多価アルコール、例えば先に記載したタイプのもの、または後に記載するポリエーテルポリオールによるラクトン例えば、ブチロラクトン、ε-カプロラクトンおよび/またはメチル-ε-カプロラクトンまたはラクトン混合物の付加反応によって好ましくは得ることができるような、ラクトンのホモポリマーまたはコポリマーに基づくこともできる。そのようなポリエステルポリオールは、好ましくは400~4000g/mol、より好ましくは500~2000g/molの数平均分子量を有する。そのヒドロキシル官能価は、好ましくは1.5~3.5、より好ましくは1.8~3.0である。適当なポリカーボネートポリオールは、有機カーボネートまたはホスゲンとジオールまたはジオール混合物との反応により自体既知の方法で得ることができる。適当な有機カーボネートは、ジメチルカーボネート、ジエチルカーボネートおよびジフェニルカーボネートである。適当なジオールまたは混合物は、ポリエステルセグメントに関連して記載した2以上のヒドロキシル官能価を有する多価アルコール、好ましくは、1,4-ブタンジオール、1,6-ヘキサンジオールおよび/または3-メチルペンタンジオールを包含する。即ち、ポリエステルポリオールをポリカーボネートポリオールに変換してよい。そのようなポリカーボネートポリオールは、好ましくは400~4000g/mol、より好ましくは500~2000g/molの数平均分子量を有する。これらのポリオールのヒドロキシル官能価は、好ましくは1.8~3.2、より好ましくは1.9~3.0である。適当なポリエーテルポリオールは、OH官能性スターター分子またはNH官能性スターター分子による環式エーテルの重付加物であり、重付加物は場合により、ブロック構造を有する。適当な環式エーテルは、例えば、スチレンオキシド、エチレンオキシド、プロピレンオキシド、テトラヒドロフラン、ブチレンオキシド、エピクロロヒドリンおよびそれらの所望の混合物である。使用してよいスターターは、ポリエステルポリオールに関連して記載した2以上のヒドロキシル官能価を有する多価アルコール、並びに第一級または第二級のアミンおよびアミノアルコールである。好ましいポリエーテルポリオールは、プロピレンオキシドのみに基づくか、或いはプロピレンオキシドと別の1-アルキレンオキシドとに基づく別の1-アルキレンオキシドの割合は80重量以下であるランダムコポリマーまたはブロックコポリマーに基づく、先に記載したタイプのポリエーテルポリオールである。また、例えばテトラヒドロフランの開環重合から得ることができるポリテトラメチレンオキシドも適しており、好ましいものとして先に記載したポリオールの混合物が好ましい。特に好ましいものは、プロピレンオキシドホモポリマー、並びにオキシエチレン単位、オキシプロピレン単位および/またはオキシブチレン単位を有するランダムコポリマーまたはブロックコポリマーであり、全てのオキシエチレン単位、オキシプロピレン単位およびオキシブチレン単位の総量に基づくオキシプロピレン単位の割合は、少なくとも20重量、好ましくは少なくとも45重量を占める。ここで、オキシプロピレンおよびオキシブチレンはそれぞれ、直鎖および分岐のC3異性体の全て並びに直鎖および分岐のC4異性体の全てを包含する。そのようなポリエーテルポリオールは、好ましくは250~10000g/mol、より好ましくは500~8500g/mol、最も好ましくは600~4500g/molの数平均分子量を有する。ヒドロキシル官能価は、好ましくは1.5~4.0、より好ましくは1.8~3.1である。加えて、成分bの要素としての多官能性イソシアネート反応性化合物として有用なものは、500g/mol未満の分子量および2~20個の炭素原子を有する脂肪族、芳香脂肪族または脂環式、二官能性、三官能性または多官能性のアルコールである。これらのアルコールは、例えば、エチレングリコール、ジエチレングリコール、トリエチレングリコール、テトラエチレングリコール、ジプロピレングリコール、トリプロピレングリコール、1,2-プロパンジオール、1,3-プロパンジオール、1,4-ブタンジオール、ネオペンチルグリコール、2-エチル-2-ブチルプロパンジオール、トリメチルペンタンジオール、位置異性体ジエチルオクタンジオール、1,3-ブチレングリコール、シクロヘキサンジオール、1,4-シクロヘキサンジメタノール、1,6-ヘキサンジオール、1,2-シクロヘキサンジオール、1,4-シクロヘキサンジオール、水素化ビスフェノールA2,2-ビス4-ヒドロキシシクロヘキシルプロパン、2,2-ジメチル-3-ヒドロキシプロピル2,2-ジメチル-3-ヒドロキシプロピオネートであってよい。適当なトリオールの例は、トリメチロールエタン、トリメチロールプロパンまたはグリセロールである。適当なより高官能性のアルコールは、ジトリメチロールプロパン、ペンタエリスリトール、ジペンタエリスリトールまたはソルビトールである。本発明の感光性ポリマー組成物におけるポリオール成分が、第一級ヒドロキシル官能基を有する二官能性のポリエーテルブロックコポリエステル、ポリエステルブロックコポリエステルまたはポリエーテル-ポリエステルブロックコポリエステルであることが特に好ましい。使用する光開始剤cは、典型的には、化学線によって活性化されて、相応の重合性基の重合を開始することができる開始剤である。光開始剤は、それ自体既知の市販化合物であり、一分子I型開始剤と二分子II型開始剤とに分類されている。更に、化学的性質に従って、これらの開始剤は、前記した重合のうち、ラジカル重合、アニオン重合またはカチオンまたは混合重合に使用される。光開始剤cは特に、アニオン染料、カチオン染料または中性染料、および共開始剤を含んでよい。ラジカル光重合のためのI型系は、例えば、第3級アミンと組み合わせた芳香族ケトン化合物例えばベンゾフェノン、アルキルベンゾフェノン、4,4’-ビスジメチルアミノベンゾフェノンミヒラーケトン、アントロンおよびハロゲン化ベンゾフェノンまたは前記タイプの混合物である。より適しているものは、II型開始剤、例えば、ベンゾインおよびその誘導体、ベンジルケタール、アシルホスフィンオキシド、例えば、2,4,6-トリメチルベンゾイルジフェニルホスフィンオキシド、ビスアシルホスフィンオキシド、フェニルグリオキシル酸エステル、カンファーキノン、α-アミノアルキルフェノン、α,α-ジアルコキシアセトフェノン、1-[4-フェニルチオフェニル]オクタン-1,2-ジオン-2-O-ベンゾイルオキシム、およびα-ヒドロキシアルキルフェノンである。EP-A0223587に記載され、アリールホウ酸アンモニウムと1種以上の染料との混合物からなる光開始剤組成物を、光開始剤として使用することもできる。適当なアリールホウ酸アンモニウムは、例えば、テトラブチルアンモニウムテトラヘキシルボレート、テトラブチルアンモニウムトリフェニルヘキシルボレート、テトラブチルアンモニウムトリフェニルブチルボレート、テトラブチルアンモニウムトリナフチルヘキシルボレート、テトラブチルアンモニウムトリス4-tert-ブチルフェニルブチルボレート、テトラブチルアンモニウムトリス3-フルオロフェニルヘキシルボレート、テトラメチルアンモニウムトリフェニルベンジルボレート、テトラn-ヘキシルアンモニウムsec-ブチルトリフェニルボレート、1-メチル-3-オクチルイミダゾリウムジフェニルジフェニルボレート、およびテトラブチルアンモニウムトリス3-クロロ-4-メチルフェニルヘキシルボレートである。適当な染料は、例えば、ニューメチレンブルー、チオニン、ベーシックイエロー、ピナシアノールクロリド、ローダミン6G、ガロシアニン、エチルバイオレット、ビクトリアブルーR、セレスチンブルー、キナルジンレッド、クリスタルバイオレット、ブリリアントグリーン、アストラゾンオレンジG、ダロウレッド、ピロニンY、ベーシックレッド29、ピリリウムI、シアニンおよびメチレンブルー、アズールACunninghamら、RadTech98NorthAmericaUVEBConferenceProceedingsシカゴ、1998年4月19日~22日である。アニオン重合に使用する光開始剤は、一般にI型系であり、第一系列遷移金属錯体から誘導される。本発明では、クロム塩、例えば、トランス-CrNH32NCS4-Kutalら、Macromolecules1991246872またはフェロセン化合物Yamaguchiら、Macromolecules2000331152である。アニオン重合の別の可能性は、光分解によってシアノアクリレートを重合できる、クリスタルバイオレットロイコニトリルまたはマラカイトグリーンロイコニトリルのような染料の使用にあるNeckersら、Macromolecules2000337761。カチオン重合に使用する光開始剤は、実質的に、以下の3種類からなる:アリールジアゾニウム塩、オニウム塩本発明では、とりわけ、ヨードニウム塩、スルホニウム塩およびセレノニウム塩および有機金属化合物。水素供与体の存在下または不存在下で露光すると、フェニルジアゾニウム塩は、重合を開始するカチオンを生じることができる。系全体の有効性は、ジアゾニウム化合物に使用された対イオンの性質によって決まる。ここでは、それほど反応性ではないが高価なSbF6-、AsF6-またはPF6-が適している。これらの化合物は一般に、薄膜被覆への使用にはあまり適していない。なぜなら、露光時に遊離する窒素が、薄膜表面の品質を低下させるピンホールからであるLiら、PolymericMaterialsScienceandEngineering200184139。オニウム塩、特にスルホニウム塩およびヨードニウム塩が、極めて広範に使用され、多くの形態で市販されている。これら化合物の光化学は、長い間研究されてきた。ヨードニウム塩は励起後まず均等開裂し、それによってラジカルおよびラジカルアニオンを生じ、ラジカルおよびラジカルアニオンは、水素引き抜きにより安定化され、プロトンを遊離し、次いでカチオン重合を開始するDektarら、JOrgChem199055639JOrgChem1991561838。このメカニズムは、ヨードニウム塩のラジカル光重合への使用も可能にする。ここでも、対イオンの選択が再び重要であり、SbF6-、AsF6-またはPF6-が同様に好ましい。他の点では、この構造分類において、芳香族の置換基の選択は完全に自由であり、合成に適した出発シントンの利用可能性によって実質的に決定される。スルホニウム塩は、ノリッシュII型反応に従って分解する化合物であるCrivelloら、Macromolecules200033825。スルホニウム塩の場合もまた、対イオンの選択が重要であり、この選択が実質的にポリマーの硬化速度に現れる。一般に、SbF6-塩を使用した場合に最良の結果が得られる。ヨードニウム塩およびスルホニウム塩の自己吸収が300nm未満で起こるので、これらの化合物は、近紫外線または短波長可視光での光重合に対して適当に増感させなければならない。これは、より高吸収性の芳香族化合物、例えば、アントラセンおよびその誘導体Guら、AmChemSocPolymerPreprints2000411266またはフェノチアジンまたはその誘導体Huaら、Macromolecules20013424882494を使用することによって達成される。これらの化合物の混合物を使用することが有利な場合もある。硬化に使用する線源に応じて、当業者に既知の方法で、光開始剤のタイプおよび濃度を適合させなければならない。更なる詳細は、例えばPKTOldring編、ChemistryTechnologyofUVEBFormulationsForCoatingsInksPaints第3巻、1991SITATechnologyLondon第61~328頁に見られる。好ましい光開始剤cは、テトラブチルアンモニウムテトラヘキシルボレート、テトラブチルアンモニウムトリフェニルヘキシルボレート、テトラブチルアンモニウムトリフェニルブチルボレート、テトラブチルアンモニウムトリナフチルブチルボレート、テトラブチルアンモニウムトリス4-tert-ブチルフェニルブチルボレート、テトラブチルアンモニウムトリス3-フルオロフェニルヘキシルボレート[191726699]、CGI7460、CibaIncバーゼル製、テトラブチルアンモニウムトリス3-クロロ-4-メチルフェニルヘキシルボレート[1147315114]、CGI909、CibaIncバーゼル製と、染料、例えば、アストラゾンオレンジG、メチレンブルー、ニューメチレンブルー、アズールA、ピリリウムI、サフラニンO、シアニン、ガロシアニン、ブリリアントグリーン、クリスタルバイオレット、エチルバイオレットおよびチオニンとの混合物である。本発明の感光性ポリマー組成物の特に好ましい態様では、光開始剤は、400~800nmのスペクトル領域を少なくとも部分的にカバーする吸収スペクトルを有する染料と、少なくとも1種の適当な共開始剤との組み合わせからなる。感光性ポリマー組成物が、式Iで示される本発明の書込モノマーに加えて、更なる書込モノマーdとしてアクリレート官能性書込モノマーまたはメタクリレート官能性書込モノマーを好ましくは含有する場合、特に高い屈折率コントラストを得ることができる。単官能性書込モノマーが特に好ましく、US2010/0036013A1に記載されているような単官能性ウレタンメタアクリレートがより好ましい。可塑剤e、好ましくは一般式II:[式中、pは1~8であり、R1、R2、R3は水素、および/または独立して未置換のまたは場合によりヘテロ原子で置換された直鎖、分岐、環式または複素環式の有機基であり、好ましくは、R1、R2、R3基の少なくとも1つは、少なくともフッ素原子で置換されており、より好ましくは、R1は、少なくとも1個のフッ素原子を有する有機基である]で示される可塑剤を付加的に含んでなる感光性ポリマー組成物を用いて、最大屈折率コントラストを大きくすることもできる。式IIで示される可塑剤は、ビウレット、イソシアヌレート、ウレトジオン、ポリウレア、イミノオキサジアジンジオンまたはオキサジアザジオンを有し、少なくとも1つの遊離イソシアネート基を有するポリイソシアネートと、アルコールとを反応させることによって得ることができるフルオロウレタンである。ここで、ポリイソシアネートおよび/またはアルコールは少なくとも1個のフッ素原子で置換されている。式IIで示されるフルオロウレタンはまた、ウレタンの形成を伴った、相対化学量論比での、式:RNCOnで示されるイソシアネートとフッ素化アルコールとの反応によって得ることもできる。式:RNCOnで示される好ましいイソシアネートは、メチルイソシアネート、エチルイソシアネート、異性体プロピルイソシアネート、異性体ブチルイソシアネート、異性体ペンチルイソシアネート、異性体ヘキシルイソシアネート、異性体ヘプチルイソシアネート、異性体オクチルイソシアネート、異性体ノニルイソシアネート、異性体デシルイソシアネート、ステアリルイソシアネート、シクロプロピルイソシアネート、シクロブチルイソシアネート、シクロペンチルイソシアネート、シクロヘキシルイソシアネート、シクロヘプチルイソシアネート、2-メチルペンタン-1,5-ジイソシアネートMPDI、ドデカメチレンジイソシアネート、1,8-ジイソシアナト-4-イソシアナトメチルオクタンTIN、6-ジイソシアナトヘキサンHDI、DesmodurH、1-イソシアナト-3,3,5-トリメチル-5-イソシアナトメチルシクロヘキサンIPDI、DesmodurI、2,4,4-トリメチルヘキサン-1,6-ジイソシアネートTMDI、ジシクロヘキシルメタンジイソシアネートDesmodurW、ヘキサヒドロトリレンジイソシアネートH6TDI、1,3-ビスイソシアナトメチルシクロヘキサン、DesmodurLD、DesmodurN100、DesmodurN3200、DesmodurN3300、DesmodurN3350、DesmodurN3368、DesmodurN3375、DesmodurN3390、DesmodurN3400、DesmodurN3600、DesmodurN3600、DesmodurN3790、DesmodurN3800、DesmodurN3900、DesmodurN50、DesmodurN75、DesmodurNZ1、DesmodurPL340、DesmodurPL350、DesmodurPM76、DesmodurBL3175、DesmodurBL3272、DesmodurBL3370、DesmodurBL3475、DesmodurBL4265、DesmodurBL5375、DesmodurBLXP2677、DesmodurDAL、DesmodurDN、DesmodurE305、DesmodurE3265、DesmodurE3370、BaymicronOXA、DesmodurVPLS20782、DesmodurVPLS21141、DesmodurVPLS2257、DesmodurVPLS23521、DesmodurVPLS2371、DesmodurVPLS23761、DesmodurXP2406、DesmodurXP2489、DesmodurXP2565、DesmodurXP2580、DesmodurXP2599、DesmodurXP2617、DesmodurXP2626、DesmodurXP2675、DesmodurXP2679、DesmodurXP2714、DesmodurXP2730、DesmodurXP2731、DesmodurXP2742、DesmodurXP2748、DesmodurZ4470またはそれらの混合物である。式:RNCOnで示される特に好ましいイソシアネートは、異性体プロピルイソシアネート、異性体ブチルイソシアネート、異性体ペンチルイソシアネート、異性体ヘキシルイソシアネート、異性体ヘプチルイソシアネート、異性体オクチルイソシアネート、異性体ノニルイソシアネート、異性体デシルイソシアネート、ステアリルイソシアネート、1,8-ジイソシアナト-4-イソシアナトメチルオクタンTIN、6-ジイソシアナトヘキサンHDI、DesmodurH、1-イソシアナト-3,3,5-トリメチル-5-イソシアナトメチルシクロヘキサンIPDI、DesmodurI、2,4,4-トリメチルヘキサン-1,6-ジイソシアネートTMDI、ジシクロヘキシルメタンジイソシアネートDesmodurW、ヘキサヒドロトリレンジイソシアネートH6TDI、1,3-ビスイソシアナトメチルシクロヘキサン、DesmodurLD、DesmodurN3400、DesmodurN3600、DesmodurN3600、BaymicronOXAまたはそれらの混合物である。式:RNCOnで示される極めて好ましいイソシアネートは、イソプロピルイソシアネート、n-ブチルイソシアネート、n-ヘキシルイソシアネート、n-オクチルイソシアネート、n-デシルイソシアネート、シクロヘキシルイソシアネート、ステアリルイソシアネート、1,8-ジイソシアナト-4-イソシアナトメチルオクタンTIN、6-ジイソシアナトヘキサンHDI、DesmodurH、1-イソシアナト-3,3,5-トリメチル-5-イソシアナトメチルシクロヘキサンIPDI、DesmodurI、2,4,4-トリメチルヘキサン-1,6-ジイソシアネートTMDI、ジシクロヘキシルメタンジイソシアネートDesmodurW、ヘキサヒドロトリレンジイソシアネートH6TDI、1,3-ビスイソシアナトメチルシクロヘキサン、DesmodurLD、DesmodurN3400、DesmodurN3600、DesmodurN3900、BaymicronOXAまたはそれらの混合物である。フッ素化アルコールの可能な選択肢は広い。好ましくは30~82のフッ素含量、より好ましくは40~80のフッ素含量、特に好ましくは49~75のフッ素含量を有する第一級または第二級の単官能性、二官能性または三官能性アルコールを使用することが好ましい。フルオロウレタンIIを調製するための、それぞれの場合における、上記タイプのアルコールとイソシアネートとの反応はウレタン化である。反応は、イソシアネート付加反応を促進するための既知の触媒、例えば、第三級アミン、スズ化合物、亜鉛化合物、鉄化合物またはビスマス化合物、特に、トリエチルアミン、1,4-ジアザビシクロ[2.2.2]オクタン、オクタン酸ビスマス、オクタン酸亜鉛またはジラウリン酸ジブチルスズを用いて実施してよく、これらは、反応の開始時または開始後に添加してよい。式IIで示されるフルオロウレタンは、0.5重量未満、好ましくは0.2重量未満、特に好ましくは0.1重量未満のイソシアネート基M=42g/mol含量、即ち遊離イソシアネート基モノマー含量を有してよい。更に、式IIで示されるフルオロウレタンは、1重量未満、好ましくは0.5重量未満、特に好ましくは0.2重量未満の未転化ヒドロキシ官能性化合物を含有してよく、10~80重量のフッ素含量、好ましくは12.5~75重量のフッ素含量、より好ましくは15~70重量のフッ素含量、とりわけ好ましくは17.5~65重量のフッ素含量を有してよい。式IIで示されるフルオロウレタンは、1.4600以下、好ましくは1.4500以下、より好ましくは1.4400以下、とりわけ好ましくは1.4300以下の屈折率nD20を有する。本発明の別の好ましい態様では、感光性ポリマー組成物は、成分aの化合物および成分bの化合物からなるマトリックスポリマー10~89.999重量、好ましくは20~70重量、書込モノマー10~60重量、好ましくは25~50重量、光開始剤0.001~5重量、場合により、触媒0~4重量、好ましくは0~2重量、ラジカル安定剤0~5重量、好ましくは0.001~1重量、可塑剤0~40重量、好ましくは10~30重量、および別の添加剤0~5重量、好ましくは0.1~5重量を含有してよく、これら成分の和は100重量となる。成分aの化合物および成分bの化合物からなるマトリックスポリマー20~70重量、書込モノマー25~50重量、光開始剤0.001~5重量、触媒0~2重量、ラジカル安定剤0.001~1重量、場合により式IIで示されるフルオロウレタン10~30重量、および場合により別の添加剤0.1~5重量を含有する感光性ポリマー組成物を使用することが特に好ましい。本発明はまた、特にインラインホログラム、オフアクシスホログラム、全開口ホログラム、トランスファーホログラム、白色光ホログラム、透過型ホログラム、デニシュークホログラム、オフアクシス反射型ホログラム、エッジリットホログラムおよびホログラム立体画像を記録するためのホログラフィック媒体を製造するための、本発明の感光性ポリマー組成物の使用を提供する。本発明はまた、可視領域および近紫外領域全体300~800nmにおける光学的用途に適した露光の実施によってホログラムを形成することができるホログラフィック媒体を製造するための、本発明の感光性ポリマー組成物の使用を提供する。可視ホログラムは、当業者に既知の方法によって書込むことができるホログラムの全てを包含する。それらは、インラインガボアホログラム、オフアクシスホログラム、全開口トランスファーホログラム、白色光透過型ホログラムレインボウホログラム、デニシュークホログラム、オフアクシス反射型ホログラム、エッジリットホログラムおよびホログラフィックステレオグラムを包含する。反射型ホログラム、エッジリットホログラムおよび透過型ホログラムが好ましい。本発明の感光性ポリマー組成物を使用して得ることができるホログラムの可能な光学機能は、レンズ、ミラー、偏向器、フィルター、拡散スクリーン、回折素子、光導体、導波管、映写スクリーンおよび/またはマスクのような光学素子の光学機能に相当する。また、例えば入射角に応じて異なった方向に光を回折するというように、1つのそのようなホログラムにおいて、複数の上記したような光学機能を組み合わせることもできる。そのような副集成部品は、例えば偏光メガネまたはシャッターメガネのような補助器具を用いなくても立体視覚印象を体感できる裸眼立体電子ディスプレイを構成するために使用することができる。多くの場合、これらの光学素子は、ホログラムの露光方法およびホログラムの次元に応じて特定の周波数選択性を示す。これは、LEDまたはレーザー光のような単色光源を用いる場合、特に重要である。周波数選択的に光を導くと同時にフルカラー表示するためには、一補色RGBにつき1つのホログラムが必要とされる。従って、ある種のディスプレイ副集成部品では、1つの感光性ポリマーフィルムにおいて互いに内部で多重ホログラムを露光しなければならない。また、本発明の感光性ポリマー組成物は、例えば、個人肖像写真、セキュリティードキュメントの生体認証表示、或いは一般に広告、セキュリティーラベル、商標保護、商標ブランド設定、ラベル、意匠要素、装飾、イラスト、回数券、イメージなどのための画像または画像構造の、およびとりわけ前記物質と組み合わせてデジタルデータを表すことができる画像のための、ホログラフィー写真またはホログラフィー像を形成するために使用することもできる。それらが照射される角度、照射に使用される光源可動光源を含む等に依存して、ホログラフィー像は三次元像の印象を与えることがあるが、画像シーケンス、短編映画または多くの様々な対象物を表すこともある。これらは多様に設計することができるので、ホログラム、特に体積ホログラムは、前記用途にとって魅力的な技術的解決法である。感光性ポリマー組成物は特に、フィルム状のホログラフィック媒体として使用してよい。支持体としての、可視スペクトル領域の光を透過400~780nmの波長範囲の85超を透過する材料または複合材料の層を、その片面または両面について感光性ポリマー組成物層で被覆し、場合により、カバー層を、1つまたは2つの感光性ポリマー層の上に適用する。支持体の好ましい材料または複合材料は、ポリカーボネートPC、ポリエチレンテレフタレートPET、ポリブチレンテレフタレート、ポリエチレン、ポリプロピレン、酢酸セルロース、水和セルロース、硝酸セルロース、シクロオレフィンポリマー、ポリスチレン、ポリエポキシド、ポリスルホン、三酢酸セルロースCTA、ポリアミド、ポリメチルメタクリレート、ポリ塩化ビニル、ポリビニルブチラールまたはポリジシクロペンタジエン或いはそれらの混合物に基づく。それらは、より好ましくは、PC、PETおよびCTAに基づく。複合材料は、自立ポリマーシートのラミネート、または共押出品であってよい。好ましい複合材料は、スキームA/B、A/B/AまたはA/B/Cの1つに基づく二層フィルムおよび三層フィルムである。PC/PET、PET/PC/PETおよびPC/TPUTPU=熱可塑性ポリウレタンが特に好ましい。上記プラスチック支持体に代えて、例えばホログラフィックリソグラフィーのための、正確な再生を伴った大面積露光に特に使用される平面ガラス板を使用することもできるNgWillieWHongChiShainYarivAmnonHolographicinterferencelithographyforintegratedopticsIEEETransactionsonElectronDevicesED2511931200ISSN00189383。支持体の材料または複合材料は、その片面または両面に対して、付着防止処理、帯電防止処理、疎水化処理または親水化処理が施されていてよい。感光性ポリマー層に面する側を前記したように変性することにより、支持体から破壊を伴わずに、感光性ポリマー層を取り外すことができる。感光性ポリマー層に面していない支持体面を変性することにより、例えばロール貼合せ機での加工特にロール-ツー-ロール法の際、存在する特定の力学的要求を、本発明の媒体が確実に満たすことができる。以下の実施例を用いて、本発明を説明する。図面において、図1は、λ=532nmDPSSレーザー=ダイオード励起固体レーザーでのホログラフィック媒体試験器HMTの配置を示し、図2は、角度離調ΔΩに対する測定回折効率黒丸、およびKogelnik理論の適合曲線実線を示す。示しているのは、比較例2の結果である。測定方法屈折率の測定:高粘度生成物および固体生成物の屈折率は、波長589nmで、試料の波長の関数として透過スペクトルおよび反射スペクトルから屈折率nを得ることによって測定した。そのために、試料の約100~300nm厚さフィルムを、5重量酢酸エチル溶液から、石英ガラス基材に回転塗布によって適用した。STEAGETAOptikの分光計CDMeasurementSystemETARTを用いて、この層パケットの透過スペクトルおよび反射スペクトルを測定し、次いで、層厚さとnのスペクトル曲線とを、測定した透過スペクトルおよび反射スペクトルに適合させた。これは、分光計の内部ソフトウェアを用いて実施し、更に、ブランク測定において予め測定した石英ガラス基材の屈折率データを必要とした液体生成物については、589nmで屈折率を測定するためにAbbe屈折率測定器を用いた。詳細には、測定器の清浄済み測定プリズムに生成物3滴を適用し、照明プリズムを閉じ、2分以内に20°Cに調節した。次いで、観測領域における屈折率測定器の十字線上に、明暗の境界を厳密に調節した。値が一定になったら、小数点以下4桁まで屈折率を読み取った。測定は2回実施した。0.0002目盛りまでの誤差は、許容できるものとした。ヘイズ測定ASTMD1003に従って、ヘイズを測定した。ヘイズは、入射光束から平均2.5°を超えて逸れた透過光の百分率である。ヘイズを測定するため、ガラス上の指紋および汚れによる歪みを排除するために、測定前にホログラフィッククーポン試験片を外側から清浄した。次いで、クーポンをBykGardner製HazeGardPlus測定装置に入れた。イソシアネート含量記載のNCO値イソシアネート含量は、DINENISO11909に従って測定した。NCO基への完全転化、即ち反応混合物中にNCO基が存在しないことは、赤外分光法によって検出した。従って、反応混合物のIRスペクトルにおいてNCOバンド2261cm-1が存在しなくなったときを、完全転化とみなした。固形分未被覆金属製容器蓋および紙用クリップの風袋重量を測定した。次いで、測定試料約1gを金属製容器蓋に計量添加した後、適当に曲げた紙用クリップで均一に広げた。紙用クリップは、測定用試料中に残した。初期重量を測定し、続いて試料を実験用炉において125°Cで1時間加熱し、最後に最終重量を測定した。固形分は、以下の式を用いて求めた。透過装置における二光束干渉によるホログラフィック媒体のホログラム特性DEおよびΔnの測定以下のように、図1の測定装置を用いて、製造した媒体を、ホログラム特性について試験した。図1は、媒体の回折効率DEを測定するために使用したホログラフィック試験装置を示す。M=ミラー、S=シャッター、SF=空間フィルター、CL=コリメーターレンズ、λ/2=λ/2プレート、PBS=偏光感受型ビームスプリッター、D=検出器、I=虹彩絞り。α0=-22.3°およびβ0=22.3°は試料の外媒体の外で測定したコヒーレント光の入射角である。RD=ターンテーブルの基準方向。空間フィルターSFおよびコリメーターレンズCLを用いて、DPSSレーザー光発光波長532nmを平行均一光に変換した。虹彩絞りIによって、信号光と参照光の最終断面を確立した。虹彩絞りの開口径は0.4cmであった。偏光感受型ビームスプリッターPBSにより、レーザー光は2つの均一偏光コヒーレント光に分けられた。λ/2プレートによって、参照光の出力を2.0mWに調節し、信号光の出力を2.0mWに調節した。試料を取り除いた状態で、半導体検出器Dを用いて出力を測定した。参照光の入射角α0は-22.3°、信号光の入射角β0は22.3°であった。光方向に垂直な試料から出発して角度を測定した。従って、図1によれば、α0は負号-を有し、β0は正号を有する。試料媒体の位置で、2つの重なった光の干渉場は、試料に入射する2つの光の角2等分線と垂直である明暗縞の回折格子を生じた透過型ホログラム。格子周期とも称される、媒体における縞間隔Λは、約700nmであった媒体の屈折率は約1.504と考えられる。以下の方法で、媒体にホログラムを書込んだ。露光時間tの間、両方のシャッターSを開放する。その後、シャッターSを閉じた状態で、媒体を5分間おいて、まだ重合されていない書込モノマーを拡散させた。書込んだホログラムを、以下の方法で読み取った。信号光のシャッターは閉じたままにした。参照光のシャッターを開放した。参照光の虹彩絞りを1mm未満の直径まで閉じた。これにより、媒体の回転角Ωの全てにおいて、光が、先に書込んだホログラムに常に完全に存在することが確実となった。コンピューター制御の下、ターンテーブルは、0.05°の角度ステップ幅でΩ最小からΩ最大までの角度範囲をカバーした。Ωは、ターンテーブルの基準方向に垂直な試料から測定した。ホログラムの書込み中に参照光および信号光の入射角が等しくなったとき、即ちα0=-22.3°、β0=22.3°になったときを、ターンテーブルの基準方向Ω=0とした。以下は一般に、対称透過型ホログラムの書込み中の干渉場にあてはまるα0=-β0。θ0は媒体外の実験系における半角である。この場合、θ0は-22.3°である。接近したそれぞれの回転角Ωで、相応の検出器Dを用いて、ゼロ次透過された光の出力を測定し、検出器Dを用いて、一次回折された光の出力を測定した。接近したそれぞれの角度Ωで、下記式の商として回折効率を得た。PDは回折光の検出器での出力であり、PTは透過光の検出器での出力である。前記方法によって、ブラッグ曲線これは、回折効率ηを、書込んだホログラムの回転角Ωの関数として示すを測定し、コンピューターに保存した。また、ゼロ次透過強度を、回転角Ωに対してプロットし、コンピューターに保存した。ホログラムの中心回折効率DE=η0は、Ω=0で測定した。次に、結合波理論HKogelnikTheBellSystemTechnicalJournal第48巻、1969年11月、第9号、第2909頁~第2947頁参照を用いて、感光性ポリマー層の屈折率コントラストΔnおよび厚さdを、測定したブラッグ曲線に適合させた。評価方法を以下に記載する。Kogelnikによれば、透過型ホログラムのブラッグ曲線ηΩについて、以下の式があてはまる。ホログラムを読み取る再生するとき、先の記載と同様に、以下があてはまる:ブラッグ条件下では、位相のずれDPは0である。従って、以下の式があてはまる。νは回折格子厚さであり、ξは書込んだ屈折率格子の離調パラメータである。nは、感光性ポリマーの平均屈折率であり、1.504に設定した。λは、真空でのレーザー光の波長である。以下のように、ξ=0に対して、中心回折効率DE=η0を得る:図2に示すように、回折効率および理論ブラッグ曲線の測定データを、回転角Ωに対してプロットした。DEはわかっているので、Kogelnikによる理論ブラッグ曲線の形状は、感光性ポリマー層厚さdのみによって決まる。次いで、DEの測定値と理論値とが常に一致するように、与えられた厚さdに対し、DEを介してΔnを補正する。そして、理論ブラッグ曲線の第一二次極小角度位置および第一二次極大高さが測定ブラッグ曲線の第一二次極小角度位置および第一二次極大高さと一致するまで、dを調整する。図2は、回転角Ωに対してプロットした、Kogelnik理論としても知られている結合波理論に従って理論的に計算し実験的に適合させたブラッグ曲線η実線、および比較のための、実験で測定した回折効率黒丸を示す。ホログラムの書込み中にΔnが飽和値に達する、入射レーザー光の平均エネルギー線量を測定するため、1つの組成物について、この手順を、様々な媒体で、様々な露光時間tに対して、場合により数回繰り返した。平均エネルギー線量Eは、角度α0およびβ0に調整された2つの部分光Pr=2.00mWの参照光およびPs=2.00mWの信号光の出力、露光時間tおよび虹彩絞り直径0.4cmから、下記式に従って得られる。薬品:存在するならば、それぞれの場合について角括弧内にCAS番号を記載する。2-[ビフェニル-2-イルオキシメチル]オキシラン:[7144652]-AmericanCustomChemicalsCorporation米国カリフォルニア州サンディエゴ2-イソシアナトエチルアクリレート:[13641968]-Karenz登録商標AOI昭和電工株式会社、ファインケミカルズグループ、特殊化学品部、ケミカルズ課日本国1,2-エタンジオール:[540636]-MerckSchuchardtOHGドイツ国ホーエンブルン1,3-プロパンジチオール:[109808]-MerckSchuchardtOHGドイツ国ホーエンブルン1,4-ブタンジチオール:[1191088]-SAFC米国セントルイス2,3-ブタンジチオール:[4532643]-SigmaAldrichChemieGmbHドイツ国シュタインハイム1,6-ヘキサンジチオール:[1191431]-SAFC米国セントルイス2,2’-オキシジエタンチオール:[2150029]-ABCRGmbHCoKGドイツ国カールスルーエ2,2’-スルファンジイルジエタンチオール:DMDES-東洋化成工業株式会社日本国兵庫県高砂市1,2-ビス2-メルカプトエトキシエタン:[14970877]-SigmaAldrichChemieGmbHドイツ国シュタインハイム1,10-デカンジチオール:[1191679]-ABCRGmbHCoKGドイツ国カールスルーエエチレングリコールジメルカプトアセテート:[123819]-MerckSchuchardtOHGドイツ国ホーエンブルン4,4’-スルファンジイルジベンゼンチオール:[19362777]-SigmaAldrichChemieGmbHドイツ国シュタインハイム2,3-ジスルファニルプロパン-1-オール:[59529]-AcrosOrganics米国ニュージャージー1-イソシアナト-2-フェニルスルファニルベンゼン:[13739554]-APACPharmceuticals米国メリーランド州コロンビア1-イソシアナト-3-メチルスルファニルベンゼン:[28479198]-SigmaAldrichChemieGmbHドイツ国シュタインハイムトリスp-イソシアナトフェニルチオホスフェート:Desmodur登録商標RFEBayerMaterialScienceAGドイツ国レーフエルクーゼンの製品3-フェニルフェノール:[580518]-AcrosOrganics米国ニュージャージー炭酸カリウム:SigmaAldrichChemieGmbHドイツ国シュタインハイムエピブロモヒドリン:[3132647]-SigmaAldrichChemieGmbHドイツ国シュタインハイムトリフェニルホスフィン:[603350]-ABCRGmbHCoKGドイツ国カールスルーエ1-ブチル-3-メチルイミダゾリウムブロミド:[85100772]-ABCRGmbHCoKGドイツ国カールスルーエジラウリン酸ジブチルスズ:[77587]-DesmorapidZ、ウレタン化触媒、BayerMaterialScienceAGドイツ国レーフエルクーゼンFomrez登録商標UL28:ウレタン化触媒、MomentivePerformanceChemicals米国コネティカット州ウィルトンの市販品Addocat登録商標SO:スズ系触媒、RheinChemieドイツ国モンハイムDesmodur登録商標N3900:BayerMaterialScienceAGドイツ国レーフエルクーゼンの製品、ヘキサンジイソシアネートベースポリイソシアネート、少なくとも30のイミノオキサジアジンジオン割合、NCO含量:23.5CGI909:テトラブチルアンモニウムトリス3-クロロ-4-メチルフェニルヘキシルボレート、[1147315114]、BASFSE旧CibaIncの製品トリメチルヘキサメチレンジイソシアネート:[28679165]-ABCRGmbHCoKGドイツ国カールスルーエ1H,1H-7H-ペルフルオロヘプタン-1-オール:[335999]-ABCRGmbHCoKGドイツ国カールスルーエクリスタルバイオレット:[548629]-SigmaAldrichChemieGmbHドイツ国シュタインハイムIrgacure登録商標250:[344562807]、4-メチルフェニル[4-2-メチルプロピルフェニル]ヨードニウムヘキサフルオロホスフェート、BASFSE旧CibaIncの製品本発明の書込モノマー:ジチオール-オキシラン付加物の一般的な調製方法実施例1a~12aまず、KPG撹拌機、撹拌モーターおよび乾燥管を備えた三ツ口フラスコに、オキシランおよび触媒を導入した。60~80°Cに加熱後、ジチオールを滴加した。95超のオキシラン基転化率が1HNMRスペクトルにおいて検出されるまで、またはオキシラン基が1HNMRスペクトルにおいてもはや検出されなくなるまで、前記温度で撹拌し続けた。実施例1a:3,3’-エタン-1,2-ジイルジスルファンジイルビス[1-ビフェニル-2-イルオキシプロパン-2-オール]反応体:14.3gの2-[ビフェニル-2-イルオキシメチル]オキシラン34mgの1-ブチル-3-メチルイミダゾリウムブロミド2.8gの2-エタンジチオール条件:反応温度70°C;1時間以内にジチオールを添加、反応時間19時間。無色透明高粘度液体を得た。1HNMRCDCl3、400MHz:δ745738732716697390405260275255245実施例2a:3,3’-プロパン-1,3-ジイルジスルファンジイルビス[1-ビフェニル-2-イルオキシプロパン-2-オール]反応体:14.3gの2-[ビフェニル-2-イルオキシメチル]オキシラン33mgの1-ブチル-3-メチルイミダゾリウムブロミド3.2gの1,3-プロパンジチオール条件:60°C、次いで80°Cで30分以内に添加、反応時間20時間。無色透明高粘度液体を得た。1HNMRCDCl3、400MHz:δ745738732716697398392264248259157実施例3a:3,3’-ブタン-1,4-ジイルジスルファンジイルビス[1-ビフェニル-2-イルオキシプロパン-2-オール]反応体:16.7gの2-[ビフェニル-2-イルオキシメチル]オキシラン42mgの1-ブチル-3-メチルイミダゾリウムブロミド4.3gの1,4-ブタンジチオール条件:反応温度80°C、反応時間48.5時間。無色透明高粘度液体を得た。1HNMRCDCl3、400MHz:δ7457387327166974053952652582425515165実施例4a:3,3’-ブタン-2,3-ジイルジスルファンジイルビス[1-ビフェニル-2-イルオキシプロパン-2-オール]反応体:14.3gの2-[ビフェニル-2-イルオキシメチル]オキシラン36mgの1-ブチル-3-メチルイミダゾリウムブロミド3.7gの2,3-ブタンジチオール条件:滴加中反応温度60°C、80°C、反応時間48.5時間。無色透明高粘度液体を得た。1HNMRCDCl3、400MHz:δ7457387327166974053952652582425515165実施例5a:3,3’-ヘキサン-1,6-ジイルジスルファンジイルビス[1-ビフェニル-2-イルオキシプロパン-2-オール]反応体:14.3gの2-[ビフェニル-2-イルオキシメチル]オキシラン38mgの1-ブチル-3-メチルイミダゾリウムブロミド4.5gの1,6-ヘキサンジチオール条件:滴加中反応温度60°C、70°C、反応時間25時間。無色透明高粘度液体を得た。1HNMRCDCl3、400MHz:δ74573873271669740539526525824525215135実施例6a:3,3’-[オキシビスエタン-2,1-ジイルスルファンジイル]ビス[1-ビフェニル-2-イルオキシプロパン-2-オール]反応体:14.3gの2-[ビフェニル-2-イルオキシメチル]オキシラン37mgの1-ブチル-3-メチルイミダゾリウムブロミド3.9gの2,2’-オキシジエタンチオール条件:滴加中反応温度60°C、その後70°Cで反応時間25時間、次いで80°Cで24時間。無色透明高粘度液体を得た。1HNMRCDCl3、400MHz:δ74573873271669739405355287255285実施例7a:1,16-ビスビフェニル-2-イルオキシ-7,10-ジオキサ-4,13-ジチアヘキサデカン-2,15-ジオール反応体:14.3gの2-[ビフェニル-2-イルオキシメチル]オキシラン39mgの1-ブチル-3-メチルイミダゾリウムブロミド5.2gの1,2-ビス2-メルカプトエトキシエタン条件:滴加中反応温度60°C、その後70°Cで反応時間25時間、次いで80°Cで19.5時間。淡黄色透明生成物を得た。1HNMRCDCl3、400MHz:δ7457387327166973940355288255265実施例8a:3,3’-デカン-1,10-ジイルジスルファンジイルビス[1-ビフェニル-2-イルオキシプロパン-2-オール]反応体:14.3gの2-[ビフェニル-2-イルオキシメチル]オキシラン40mgの1-ブチル-3-メチルイミダゾリウムブロミド5.9gの1,10-デカンジチオール条件:滴加中反応温度60°C、その後60°Cで反応時間20時間、次いで80°Cで20.5時間。淡黄色透明生成物を得た。1HNMRCDCl3、400MHz:δ7457387327166974033982682552483H150135125実施例9a:エタン-1,2-ジイルビス{[3-ビフェニル-2-イルオキシ-2-ヒドロキシプロピル]スルファニル}アセテート反応体:14.3gの2-[ビフェニル-2-イルオキシメチル]オキシラン41mgの1-ブチル-3-メチルイミダゾリウムブロミド6.0gのグリコールジメルカプトアセテート条件:滴加中反応温度60°C、次いで70°Cで反応時間25.5時間。黄色透明生成物を得た。1HNMRCDCl3、400MHz:δ74573873271669742840032326285実施例10a:2-{[3-ビフェニル-2-イルオキシ-2-ヒドロキシプロピル]スルファニル}-3-{[3-ビフェニル-2-イルオキシ-2-ヒドロキシプロピル]スルファニル}プロパン-1-オール反応体:38.2gの2-[ビフェニル-2-イルオキシメチル]オキシラン96mgのトリフェニルホスフィン9.9gの2,3-ジスルファニルプロパン-1-オール条件:初期導入物を55°Cに調節した。1時間にわたって2,3-ジスルファニルプロパン-1-オールを計量添加している間、反応混合物を70°Cに調節した。発熱反応であった従って冷却した。次いで、60°Cで24時間更に撹拌した。無色透明高粘度生成物を得た。1HNMRCDCl3、400MHz:δ746738732716698393402357340288253275250228実施例11a:3,3’-[スルファンジイルビスベンゼン-4,1-ジイルスルファンジイル]ビス[1-ビフェニル-2-イルオキシプロパン-2-オール]反応体:9.6gの2-[ビフェニル-2-イルオキシメチル]オキシラン13mgのトリフェニルホスフィン6.0gの4,4’-スルファンジイルジベンゼンチオール条件:反応温度60°C、反応時間30.5時間。透明ガラス状生成物を得た。1HNMRCDCl3、400MHz:δ745738730718707692404396309296239実施例12aのための前駆体:2-[ビフェニル-3-イルオキシメチル]オキシランまず、KPG撹拌機、撹拌モーターおよび乾燥管を備えた三ツ口フラスコに、7.4gの3-フェニルフェノール、52.7gの2-ブタノンおよび21.5gの炭酸カリウムを導入した。22°Cに調節した後、23.8gのエピブロモヒドリンを約2時間以内に滴加し、温度は80°Cに上昇し、その後、混合物を約75°Cで更に45時間撹拌した。次いで、濾過し、溶媒をロータリーエバポレーターで除去し、黄色がかった透明希薄液状生成物を得た。1HNMRCDCl3、400MHz:δ757742733720716690428402337291277実施例12a:3,3’-プロパン-1,3-ジイルジスルファンジイルビス[1-ビフェニル-3-イルオキシプロパン-2-オール]反応体:7.5gの実施例12aのための前駆体の生成物72mgの1-ブチル-3-メチルイミダゾリウムブロミド1.3gの1,3-プロパンジチオール条件:計量添加中反応温度60°C、次いで80°C;反応時間47時間。黄色がかった透明高粘度生成物を得た。1HNMRCDCl3、400MHz:δ757742733719713688408415287275を含む269190本発明のジメタアクリレートの一般的な調製方法実施例1b~12bまず、KPG撹拌機、撹拌モーター、ガス注入口および乾燥管を備えた三ツ口フラスコに、前駆体実施例1a~12a、ジラウリン酸ジブチルスズおよび2,6-ジtert-ブチル-4-メチルフェノールを導入した。次いで60°Cで加熱し、上方に空気をゆっくりと流通させ、約1時間半にわたって2-イソシアナトエチルアクリレートを滴加した。IRスペクトルがNCOバンド2261cm-1をもはや示さなくなるまで、撹拌し続けた。実施例1b:6,13-ビス[ビフェニル-2-イルオキシメチル]-4,15,20-トリオキソ-5,14,19-トリオキサ-8,11-ジチア-3,16-ジアザドコス-21-エン-1-イルアクリレート反応体:17.2gの実施例1aの生成物8.5gの2-イソシアナトエチルアクリレート13mgのジラウリン酸ジブチルスズ3mgの2,6-ジtert-ブチル-4-メチルフェノール条件:60°Cで反応時間19時間。無色透明高粘度生成物を得た。n20D:1.5904589nm実施例2b:6,14-ビス[ビフェニル-2-イルオキシメチル]-4,16,21-トリオキソ-5,15,20-トリオキサ-8,12-ジチア-3,17-ジアザトリコス-22-エン-1-イルアクリレート反応体:17.6gの実施例2aの生成物8.5gの2-イソシアナトエチルアクリレート13mgのジラウリン酸ジブチルスズ3mgの2,6-ジtert-ブチル-4-メチルフェノール条件:60°Cで反応時間3時間50分、室温で3日間貯蔵した後NCOはIRでもはや検出されなかった。無色透明高粘度生成物を得た。n20D:1.5864589nm実施例3b:6,15-ビス[ビフェニル-2-イルオキシメチル]-4,17,22-トリオキソ-5,16,21-トリオキサ-8,13-ジチア-3,18-ジアザテトラコス-23-エン-1-イルアクリレート反応体:21.0gの実施例3aの生成物9.9gの2-イソシアナトエチルアクリレート15mgのジラウリン酸ジブチルスズ3mgの2,6-ジtert-ブチル-4-メチルフェノール条件:60°Cで15分以内に滴加発熱、次いで60°Cで反応時間18.7時間。ほぼ無色の透明高粘度生成物を得た。n20D:1.5846589nm実施例4b:6,13-ビス[ビフェニル-2-イルオキシメチル]-9,10-ジメチル-4,15,20-トリオキソ-5,14,19-トリオキサ-8,11-ジチア-3,16-ジアザドコス-21-エン-1-イルアクリレート反応体:18.0gの実施例4aの生成物8.5gの2-イソシアナトエチルアクリレート13mgのジラウリン酸ジブチルスズ3mgの2,6-ジtert-ブチル-4-メチルフェノール条件:60°Cで35分以内に滴加発熱、次いで60°Cで反応時間16時間。ほぼ無色の透明高粘度生成物を得た。n20D:1.5840589nm実施例5b:6,17-ビス[ビフェニル-2-イルオキシメチル]-4,19,24-トリオキソ-5,18,23-トリオキサ-8,15-ジチア-3,20-ジアザヘキサコス-25-エン-1-イルアクリレート反応体:18.9gの実施例5aの生成物8.5gの2-イソシアナトエチルアクリレート14mgのジラウリン酸ジブチルスズ3mgの2,6-ジtert-ブチル-4-メチルフェノール条件:60°Cで35分以内に滴加発熱、次いで60°Cで反応時間16時間。ほぼ無色の透明高粘度生成物を得た。n20D:1.5801589nm実施例6b:6,16-ビス[ビフェニル-2-イルオキシメチル]-4,18,23-トリオキソ-5,11,17,22-テトラオキサ-8,14-ジチア-3,19-ジアザペンタコス-24-エン-1-イルアクリレート反応体:18.2gの実施例6aの生成物8.5gの2-イソシアナトエチルアクリレート13mgのジラウリン酸ジブチルスズ5mgの2,6-ジtert-ブチル-4-メチルフェノール条件:反応時間4時間淡黄色透明高粘度生成物を得た。n20D:1.5814589nm実施例7b:6,19-ビス[ビフェニル-2-イルオキシメチル]-4,21,26-トリオキソ-5,11,14,20,25-ペンタオキサ-8,17-ジチア-3,22-ジアザオクタコス-27-エン-1-イルアクリレート反応体:19.5gの実施例7aの生成物8.5gの2-イソシアナトエチルアクリレート14mgのジラウリン酸ジブチルスズ6mgの2,6-ジtert-ブチル-4-メチルフェノール条件:反応時間4時間淡黄色透明高粘度生成物を得た。n20D:1.5775589nm実施例8b:6,21-ビス[ビフェニル-2-イルオキシメチル]-4,23,28-トリオキソ-5,22,27-トリオキサ-8,19-ジチア-3,24-ジアザトリアコント-29-エン-1-イルアクリレート反応体:20.2gの実施例8aの生成物8.5gの2-イソシアナトエチルアクリレート14mgのジラウリン酸ジブチルスズ6mgの2,6-ジtert-ブチル-4-メチルフェノール条件:反応時間24時間淡黄色透明高粘度生成物を得た。n20D:1.5702589nm実施例9b:8-[ビフェニル-2-イルオキシメチル]-4,10,15-トリオキソ-3,9,14-トリオキサ-6-チア-11-アザヘプタデセ-16-エン-1-イル5s-5-[ビフェニル-2-イルオキシメチル]-7,12-ジオキソ-6,11-ジオキサ-3-チア-8-アザテトラデセ-13-エン-1-オエート反応体:20.3gの実施例9aの生成物8.5gの2-イソシアナトエチルアクリレート14mgのジラウリン酸ジブチルスズ6mgの2,6-ジtert-ブチル-4-メチルフェノール条件:反応時間18時間黄色透明高粘度生成物を得た。n20D:1.5768589nm実施例10b:6,13-ビス[ビフェニル-2-イルオキシメチル]-4,15,20-トリオキソ-10-[{[2-フェニルスルファニルフェニル]カルバモイル}オキシメチル]-5,14,19-トリオキサ-8,11-ジチア-3,16-ジアザドコス-21-エン-1-イルアクリレート反応体:4.8gの実施例10aの生成物トリオール1.8gの1-イソシアナト-2-フェニルスルファニルベンゼン2.3gの2-イソシアナトエチルアクリレート4mgのジラウリン酸ジブチルスズ1mgの2,6-ジtert-ブチル-4-メチルフェノール20gのクロロホルム条件:まず、トリオール、溶媒、ジラウリン酸ジブチルスズおよび2,6-ジtert-ブチル-4-メチルフェノールを30°Cで導入し、1-イソシアナト-2-フェニルスルファニルベンゼンを7分以内に滴加した。2時間45分撹拌し続けた。IRスペクトルにおいてNCO信号がほぼ消失したら、混合物を70分以内に徐々に60°Cに加熱し、2-イソシアナトエチルアクリレートを5分以内に滴加した。IRスペクトルにおいてNCO信号がもはや検出できなくなるまで、更に14.5時間撹拌し続けた。次いで、ロータリーエバポレーターで溶媒を除去した。透明高粘度生成物を得た。n20D:1.6002589nm実施例11b:スルファンジイルビス{ベンゼン-4,1-ジイルスルファンジイル[3-ビフェニル-2-イルオキシプロパン-1,2-ジイル]オキシカルボニルイミノエタン-2,1-ジイル}ビスアクリレート反応体:14.6gの実施例11aの生成物5.6gの2-イソシアナトエチルアクリレート10mgのジラウリン酸ジブチルスズ2mgの2,6-ジtert-ブチル-4-メチルフェノール条件:反応時間23時間透明ガラス状生成物を得た。n20D:1.6300589nm1HNMRCDCl3、400MHz:δ747723737718704692641610583508487410423343312実施例12b:6,14-ビス[ビフェニル-3-イルオキシメチル]-4,16,21-トリオキソ-5,15,20-トリオキサ-8,12-ジチア-3,17-ジアザトリコス-22-エン-1-イルアクリレート反応体:9.3gの実施例12aの生成物4.6gの2-イソシアナトエチルアクリレート7mgのジラウリン酸ジブチルスズ1mgの2,6-ジtert-ブチル-4-メチルフェノール条件:反応時間1時間50分透明で黄色がかった高粘度生成物を得た。n20D:1.5908589nm比較例1:ホスホロチオイルトリスオキシベンゼン-4,1-ジイルカルバモイルオキシエタン-2,1-ジイルトリスアクリレート[1072455049]500mL容の丸底フラスコに、まず、0.1gの2,6-ジtert-ブチル-4-メチルフェノール、0.05gのジラウリン酸ジブチルスズ、およびトリスp-イソシアナトフェニルチオホスフェートの酢酸エチル中27溶液213.07gを導入し、60°Cに加熱した。次いで、42.37gの2-ヒドロキシエチルアクリレートを滴加し、イソシアネート含量が0.1未満に低下するまで60°Cで混合物を更に維持した。続いて、冷却し、真空で酢酸エチルを完全に除去した。部分結晶性固体として生成物を得た。生成物はn20D=1.5430589nmを有していた。比較例2:ベンゼン-1,3-ジイルビス[オキシ-3-ビフェニル-4-イルオキシプロパン-1,2-ジイル]ビスアクリレート比較例2の第一段階:2,2’-[ベンゼン-1,3-ジイルビスオキシメチレン]ジオキシランレゾルシノールジグリシジルエーテルの1,1’-[ベンゼン-1,3-ジイルビスオキシ]ビス[3-ビフェニル-4-イルオキシプロパン-2-オール]への転化EP1627867A1の実施例1[0192]式10-1から式5-1への転化と同様に、18.7gの4-フェニルフェノールおよび1.3mgのトリフェニルホスフィンを160°Cで溶融した。次いで、11.8gのレゾルシノールジグリシジルエーテル長瀬産業株式会社日本国の市販品DenacolLSC201を添加し、10時間撹拌した。続いて、3.9mgのトリフェニルホスフィンを添加し、170°Cで更に24時間撹拌した。冷却後、生成物を酢酸ブチル中で再結晶化した。1HNMRを適合させた:1HNMR400MHz、CDCl3:254410422435445656670720730740750755比較例2の第二段階:第一段階生成物のベンゼン-1,3-ジイルビス[オキシ-3-ビフェニル-4-イルオキシプロパン-1,2-ジイル]ビス3-クロロプロパノエートへの転化EP1627867A1の実施例2[0195]式5-1から式6-1への転化と同様に、比較例2の第一段階の生成物2.9gの酢酸ブチル50g中溶液を68°Cで加熱した。次いで、1.8gのトリエチルアミンを添加し、85°Cに加熱し、透明な溶液を得た。続いて、1時間半にわたって2.3gの3-クロロプロピオン酸クロライドを滴加した。その過程で、溶液は126°Cに昇温した。温度を112°Cに調節した後、更に4時間撹拌し、冷却した。冷却した生成物を200mLの氷水に注ぎ、150mLのトルエンで抽出した。相分離後、トルエン相を100mLの3NaHCO3溶液で洗浄した。粗生成物を分離するために、トルエンを40°Cでロータリーエバポレーターで留去した。1HNMRを適合させると、所望の最終生成物抽出生成物の量が示された。比較例2の第三段階:第二段階生成物のベンゼン-1,3-ジイルビス[オキシ-3-ビフェニル-4-イルオキシプロパン-1,2-ジイル]ビスアクリレートへの転化EP1627867A1の実施例1[0128]式1-1への除却に従って、2.77gの粗生成物を50gのアセトンに溶解し、温度を5°Cに調節した。次いで、1.25gのトリエチルアミンを30分の間に添加し、溶液を5°Cで70時間維持した。25°Cに温めた後、トルエン100gおよび水100gを添加した。相分離し、トルエン相を10mLの5塩酸で洗浄した。続いて、洗浄水が中性になるまで、50mLの水で更に8回洗浄した。0.2mgのp-メトキシフェノールを添加し、ロータリーエバポレーターにおいて40°Cで生成物が溶媒を実質的に含有しないようにした。1HNMR400MHz、CDCl3:41044055585618645650660698720730738750ポリオール成分:1L容のフラスコに、まず、0.18gのAddocat登録商標SO、374.8gのε-カプロラクトン、および374.8gの二官能性ポリテトラヒドロフランポリエーテルポリオール650g/molのOH当量を導入し、120°Cに加熱し、固形分不揮発性成分の割合が99.5重量以上になるまで120°Cで維持した。次いで冷却し、ワックス様固体として生成物を得た。ウレタンアクリレート1:2-{[3-メチルスルファニルフェニル]カルバモイル}オキシエチルプロプ-2-エノエート100mL容の丸底フラスコに、まず、0.02gの2,6-ジtert-ブチル-4-メチルフェノール、0.01gのDesmorapidZ、および11.7gの3-メチルチオフェニルイソシアネートを導入し、60°Cに加熱した。次いで、8.2gの2-ヒドロキシエチルアクリレートを滴加し、イソシアネート含量が0.1未満に低下するまで混合物を60°Cで維持した。続いて、冷却した。無色液体として、生成物を得た。フッ素化ウレタン:ビス2,2,3,3,4,4,5,5,6,6,7,7-ドデカフルオロヘプチル2,2,4-トリメチルヘキサン-1,6-ジイルビスカルバメート6L容の丸底フラスコに、まず、0.50gのDesmorapidZ、および1200gのトリメチルヘキサメチレンジイソシアネートを導入し、80°Cに加熱した。次いで、3798gの1H,1H,7H-ペルフルオロヘプタン-1-オールを滴加し、イソシアネート含量が0.1未満に低下するまで混合物を80で維持した。続いて冷却した。無色油状物として生成物を得た。本発明の媒体クーポンおよび本発明ではない媒体クーポンの製造実施例13~24および比較例3~42.940gの前記ポリオール成分を、2.000gの各アクリレート実施例1~12、比較例1、2.000gの前記ウレタンアクリレート1、2.000gの前記フッ素化ウレタン、0.15gのCGI909、15mgのクリスタルバイオレット、15mgのIrgacure250、15mgの9.18μm寸法ガラスビーズ、および0.517gのN-エチルピロリドンと60°Cで混合し、澄明な一部の例では僅かに曇った溶液を得た。次いで30°Cに冷却し、545mgのDesmodur登録商標N3900を添加し、更に混合した。最後に、6mgのFomrezUL28を添加し、短時間撹拌した。続いて、得られた液状物質をガラス板Corning米国ニューヨーク州14831製、マイクロスライドガラス、厚さ0.96~1.06mm、75mm×50mm、型:294775×50に適用し、それを第二のスライドガラスで覆った。この試験片を室温で12時間貯蔵すると、その過程で硬化した。その後、光を通さないように媒体を包装した。本発明の媒体および本発明ではない媒体の物理的データの測定先に記載した測定方法を使用して、ホログラム特性であるDEおよびΔnを測定した。同様に、先に記載した測定方法を使用してヘイズを測定したが、測定前に、各媒体をまず、色がもはや目視できなくなるまで室温および周囲光で約15~30分間漂白した。測定結果を以下の表に示す。表に示したように、書込モノマーとして式Iで示される本発明の化合物を含有する媒体は、WO2008/125199の書込モノマーを含有する比較例3の媒体より、著しく高い屈折率コントラストΔnを示した。これは、EP1627867A1の書込モノマーを用いた比較例4の媒体についても同様であった。更に、本発明の化合物を用いて得た媒体は、特に低いヘイズも示し、これは、一般に光学的物品にとって、特に透過型ホログラムにとって有利である。"